(57)【要約】本発明は、斜めから見たときの黒表示の光漏れ、および、色味変化を軽減した横電界方式の液晶表示装置の提供を提供する。本発明の液晶表示装置は、少なくとも第一偏光子（１１）、第一光学補償層（１５）、液晶セル（５−７）、第二偏光子（２）をこの順に有するＩＰＳモードの液晶表示装置であって、第一光学補償層が所定の関係式を満たし、液晶セル内の液晶層と第二偏光子の間に存在する膜厚方向レターデーションの合計Ｒｔｈ＿ｔｏｔａｌ（５５０）が所定の関係式を満たし、第一光学補償層の遅相軸と第一偏光子の吸収軸が平行である。
2019017483.tif 000002
【特許請求の範囲】
【請求項１】
少なくとも第一偏光子、第一光学補償層、液晶セル、および、第二偏光子をこの順に有する液晶表示装置であって、  前記液晶セルは、少なくとも一方が電極を有する対向配置された一対の基板と、前記一対の基板間に配置され、配向制御された液晶層とを有し、前記電極により、前記電極を有する基板に対し平行な成分を持つ電界が形成されており、  前記第一偏光子の吸収軸は、前記第一光学補償層の遅相軸と平行であり、  前記配向制御された液晶層の黒表示時の遅相軸と前記第二偏光子の吸収軸とが直交し、  前記第一光学補償層の波長５５０ｎｍにおける面内レターデーションＲｅ１（５５０）および膜厚方向のレターデーションＲｔｈ１（５５０）が下記式（１）、（２）を満たし、  式（１）：８０ｎｍ≦Ｒｅ１（５５０）≦３２０ｎｍ  式（２）：−８０ｎｍ≦Ｒｔｈ１（５５０）≦１５０ｎｍ  前記液晶層と前記第二偏光子の間に、膜厚方向のレターデーションを有する層が少なくとも１つ存在し、  前記液晶層と前記第二偏光子との間の面内レターデーションの合計Ｒｅ_total（５５０）および膜厚方向のレターデーションの合計Ｒｔｈ_total（５５０）が下記式（３）、（４）を満たすことを特徴とする液晶表示装置。  式（３）：０ｎｍ≦Ｒｅ_total（５５０）≦１０ｎｍ  式（４）：Ｒｔｈ_total（５５０）≦０ｎｍ
【請求項２】
前記液晶層と前記第二偏光子との間に、膜厚方向のレターデーションを有するカラーフィルタを少なくとも有する、請求項１に記載の液晶表示装置。
【請求項３】
前記液晶層と前記第二偏光子との間に、第二光学補償層を少なくとも有する、請求項１または２に記載の液晶表示装置。
【請求項４】
前記液晶層と前記第二偏光子との間に、前記液晶層側から順に、膜厚方向のレターデーションを有するカラーフィルタと第二光学補償層とを少なくとも有する、請求項１〜３のいずれか１項に記載の液晶表示装置。
【請求項５】
前記第二光学補償層の波長５５０ｎｍにおける面内レターデーションＲｅ２（５５０）および膜厚方向のレターデーションＲｔｈ２（５５０）が下記式（５）、（６）を満たす、請求項３または４に記載の液晶表示装置。  式（５）：０ｎｍ≦Ｒｅ２（５５０）≦１０ｎｍ  式（６）：−１００ｎｍ≦Ｒｔｈ２（５５０）≦０ｎｍ
【請求項６】
前記第二光学補償層が、液晶性化合物が配向した状態で固定化したフィルムである、請求項３〜５のいずれか１項に記載の液晶表示装置。
【請求項７】
前記第二光学補償層が、棒状液晶性化合物が基板面に対して垂直方向に配向した状態で固定化したフィルムである、請求項６に記載の液晶表示装置。
【請求項８】
前記第一光学補償層の波長５５０ｎｍにおける面内レターデーションＲｅ１（５５０）に対する、波長４５０ｎｍにおける面内レターデーションＲｅ１（４５０）の比が、下記式（７）を満たす、請求項１〜７のいずれか１項に記載の液晶表示装置。  式（７）：０．９５≦Ｒｅ１（４５０）／Ｒｅ１（５５０）≦１．３０
【請求項９】
前記第一光学補償層が２層からなり、  前記液晶セル側から、第一光学補償層ａ、および、第一光学補償層ｂの順に積層されている、請求項１〜８のいずれか１項に記載の液晶表示装置。
【請求項１０】
前記第一光学補償層ａの波長５５０ｎｍにおける面内レターデーションＲｅ１ａ（５５０）および膜厚方向のレターデーションＲｔｈ１ａ（５５０）が下記式（８）、（９）を満たし、  式（８）：８０ｎｍ≦Ｒｅ１ａ（５５０）≦２００ｎｍ  式（９）：２０ｎｍ≦Ｒｔｈ１ａ（５５０）≦１５０ｎｍ  前記第一光学補償層ｂの波長５５０ｎｍにおける面内レターデーションＲｅ１ｂ（５５０）および膜厚方向のレターデーションＲｔｈ１ｂ（５５０）が下記式（１０）、（１１）を満たす、請求項９に記載の液晶表示装置。  式（１０）：０ｎｍ≦Ｒｅ１ｂ（５５０）≦４０ｎｍ  式（１１）：−１８０ｎｍ≦Ｒｔｈ１ｂ（５５０）≦−６０ｎｍ
【請求項１１】
前記第一光学補償層ｂの波長５５０ｎｍにおける膜厚方向レターデーションＲｔｈ１ｂ（５５０）に対する、波長４５０ｎｍにおける膜厚方向レターデーションＲｔｈ１ｂ（４５０）の比が、下記式（１２）を満たす、請求項９または１０に記載の液晶表示装置。  式（１２）：Ｒｔｈ１ｂ（４５０）／Ｒｔｈ１ｂ（５５０）≦１．００
【請求項１２】
前記第一光学補償層ａが、シクロオレフィン系ポリマーを含むポリマーフィルムである、請求項９〜１１のいずれか１項に記載の液晶表示装置。
【請求項１３】
前記第一光学補償層ｂが、液晶性化合物が配向した状態で固定化したフィルムである、請求項９〜１２のいずれか１項に記載の液晶表示装置。
【請求項１４】
前記第一光学補償層ｂが、棒状液晶性化合物が基板面に対して垂直方向に配向した状態で固定化したフィルムである、請求項１３に記載の液晶表示装置。
【請求項１５】
前記第一光学補償層が、ポリビニルアルコール系接着剤を介して、前記第一偏光子と直接着している、請求項１〜１４のいずれか１項に記載の液晶表示装置。
【請求項１６】
前記第一光学補償層が、活性エネルギー線の照射または加熱により硬化する硬化性接着剤組成物を介して、前記第一偏光子と直接接着している、請求項１〜１４のいずれか１項に記載の液晶表示装置。
【請求項１７】
さらに、前記第一偏光子の前記第一光学補償層側とは反対側に、バックライトをさらに有する、請求項１〜１６のいずれか１項に記載の液晶表示装置。
【発明の詳細な説明】
【技術分野】
【０００１】  本発明は、ＩＰＳモードの液晶表示装置に関する。
【背景技術】
【０００２】  ＩＰＳ（Ｉｎ−Ｐｌａｎｅ Ｓｗｉｔｃｈｉｎｇ）型およびＦＦＳ（Ｆｒｉｎｇｅ Ｆｉｅｌｄ Ｓｗｉｔｃｈｉｎｇ）型の液晶表示装置は、ＴＮ（Ｔｗｉｓｔｅｄ Ｎｅｍａｔｉｃ）型およびＶＡ（Ｖｅｒｔｉｃａｌ Ａｌｉｇｎｍｅｎｔ）型のように上下基板間に電界を印加し、液晶分子の立ち上がりによって駆動するモードではなく、基板面にほぼ平行な成分を含む電界によって液晶分子を基板面内方向に応答させる横電界方式と言われる方式（モード）である。  また、ＩＰＳ型およびＦＦＳ型は、その構造から原理的に視野角への制限が少ない方式であるため、視野角が広い上に色度変移および色調変化が少ないといった特性を持つ駆動方式として知られている。近年では、テレビ用途以外に携帯端末用の表示装置から業務用の高精細および高画質用途まで多岐に渡って普及している。【０００３】  これらの横電界方式の液晶表示装置においては、セルを挟む偏光板の保護フィルムを等方性のフィルムとすることで上述の液晶セルが具備する利点を阻害せずに利用する構成も知られている（例えば、特許文献１）。  ただし、この構成では偏光子に起因する補償は検討されておらず、特に斜め方向からの視認における光漏れによるコントラスト低下が生じ、カラーシフトに対しては光学補償をする必要が生じる。このため、表示装置中に光学異方性層を配置させることで、表示装置全体として補償が検討された横電界方式の液晶表示装置が提案されている（例えば、特許文献２、３）。
【先行技術文献】
【特許文献】
【０００４】
【特許文献１】特開２０１０−１０７９５３号公報
【特許文献２】特開２００５−３０９３８２号公報
【特許文献３】特開２００７−２７９４１１号公報
【発明の概要】
【発明が解決しようとする課題】
【０００５】  これらの光学異方性層としてλ／２板として機能する光学異方性層を用いることが多く、その原理としては特開２００９−１２２１５１号公報の記載にある様なメカニズムにより補償がなされるとされている。光学異方性層はその機能を発現する構成であれば特に問わないと考えられ、今まで様々な構成が提案されてきた。しかし、本発明者が様々な構成について調べたところ、セル基板を挟んで、光学異方性層と逆側の表面に存在するレターデーションが、黒表示時の視野角光漏れ、および視野角色味変化に大きく影響することが判明した。【０００６】  本発明は、斜めから見たときの黒表示の光漏れ、および、色味変化を軽減した横電界方式の液晶表示装置を提供することを課題とする。
【課題を解決するための手段】
【０００７】  上記課題に対して発明者らが鋭意検討した結果、以下の構成により上記課題を達成できることを見出した。【０００８】（１）  少なくとも第一偏光子、第一光学補償層、液晶セル、および、第二偏光子をこの順に有する液晶表示装置であって、  液晶セルは、少なくとも一方が電極を有する対向配置された一対の基板と、一対の基板間に配置され、配向制御された液晶層とを有し、電極により、電極を有する基板に対し平行な成分を持つ電界が形成されており、  第一偏光子の吸収軸は、第一光学補償層の遅相軸と平行であり、  配向制御された液晶層の黒表示時の遅相軸と第二偏光子の吸収軸とが直交し、  第一光学補償層の波長５５０ｎｍにおける面内レターデーションＲｅ１（５５０）および膜厚方向のレターデーションＲｔｈ１（５５０）が下記式（１）、（２）を満たし、  式（１）：８０ｎｍ≦Ｒｅ１（５５０）≦３２０ｎｍ  式（２）：−８０ｎｍ≦Ｒｔｈ１（５５０）≦１５０ｎｍ  液晶層と第二偏光子の間に、膜厚方向のレターデーションを有する層が少なくとも１つ存在し、  液晶層と第二偏光子との間の面内レターデーションの合計Ｒｅ_total（５５０）および膜厚方向のレターデーションの合計Ｒｔｈ_total（５５０）が下記式（３）、（４）を満たすことを特徴とする液晶表示装置。  式（３）：０ｎｍ≦Ｒｅ_total（５５０）≦１０ｎｍ  式（４）：Ｒｔｈ_total（５５０）≦０ｎｍ（２）  液晶層と第二偏光子との間に、膜厚方向のレターデーションを有するカラーフィルタを少なくとも有する、（１）に記載の液晶表示装置。（３）  液晶層と第二偏光子との間に、第二光学補償層を少なくとも有する、（１）または（２）に記載の液晶表示装置。（４）  液晶層と第二偏光子との間に、液晶層側から順に、膜厚方向のレターデーションを有するカラーフィルタと第二光学補償層とを少なくとも有する、（１）〜（３）のいずれかに記載の液晶表示装置。（５）  第二光学補償層の波長５５０ｎｍにおける面内レターデーションＲｅ２（５５０）および膜厚方向のレターデーションＲｔｈ２（５５０）が下記式（５）、（６）を満たす、（３）または（４）に記載の液晶表示装置。  式（５）：０ｎｍ≦Ｒｅ２（５５０）≦１０ｎｍ  式（６）：−１００ｎｍ≦Ｒｔｈ２（５５０）≦０ｎｍ（６）  第二光学補償層が、液晶性化合物が配向した状態で固定化したフィルムである、（３）〜（５）のいずれかに記載の液晶表示装置。（７）  第二光学補償層が、棒状液晶性化合物が基板面に対して垂直方向に配向した状態で固定化したフィルムである、（６）に記載の液晶表示装置。（８）  第一光学補償層の波長５５０ｎｍにおける面内レターデーションＲｅ１（５５０）に対する、波長４５０ｎｍにおける面内レターデーションＲｅ１（４５０）の比が、下記式（７）を満たす、（１）〜（７）のいずれかに記載の液晶表示装置。  式（７）：０．９５≦Ｒｅ１（４５０）／Ｒｅ１（５５０）≦１．３０（９）  第一光学補償層が２層からなり、  液晶セル側から、第一光学補償層ａ、および、第一光学補償層ｂの順に積層されている、（１）〜（８）のいずれかに記載の液晶表示装置。（１０）  第一光学補償層ａの波長５５０ｎｍにおける面内レターデーションＲｅ１ａ（５５０）および膜厚方向のレ���ーデーションＲｔｈ１ａ（５５０）が下記式（８）、（９）を満たし、  式（８）：８０ｎｍ≦Ｒｅ１ａ（５５０）≦２００ｎｍ  式（９）：２０ｎｍ≦Ｒｔｈ１ａ（５５０）≦１５０ｎｍ  第一光学補償層ｂの波長５５０ｎｍにおける面内レターデーションＲｅ１ｂ（５５０）および膜厚方向のレターデーションＲｔｈ１ｂ（５５０）が下記式（１０）、（１１）を満たす、（９）に記載の液晶表示装置。  式（１０）：０ｎｍ≦Ｒｅ１ｂ（５５０）≦４０ｎｍ  式（１１）：−１８０ｎｍ≦Ｒｔｈ１ｂ（５５０）≦−６０ｎｍ（１１）  第一光学補償層ｂの波長５５０ｎｍにおける膜厚方向レターデーションＲｔｈ１ｂ（５５０）に対する、波長４５０ｎｍにおける膜厚方向レターデーションＲｔｈ１ｂ（４５０）の比が、下記式（１２）を満たす、（９）または（１０）に記載の液晶表示装置。  式（１２）：Ｒｔｈ１ｂ（４５０）／Ｒｔｈ１ｂ（５５０）≦１．００（１２）  第一光学補償層ａが、シクロオレフィン系ポリマーを含むポリマーフィルムである、（９）〜（１１）のいずれかに記載の液晶表示装置。（１３）  第一光学補償層ｂが、液晶性化合物が配向した状態で固定化したフィルムである、（９）〜（１２）のいずれかに記載の液晶表示装置。（１４）  第一光学補償層ｂが、棒状液晶性化合物が基板面に対して垂直方向に配向した状態で固定化したフィルムである、（１３）に記載の液晶表示装置。（１５）  第一光学補償層が、ポリビニルアルコール系接着剤を介して、第一偏光子と直接着している、（１）〜（１４）のいずれかに記載の液晶表示装置。（１６）  第一光学補償層が、活性エネルギー線の照射または加熱により硬化する硬化性接着剤組成物を介して、第一偏光子と直接接着している、（１）〜（１４）のいずれかに記載の液晶表示装置。（１７）  さらに、第一偏光子の第一光学補償層側とは反対側に、バックライトをさらに有する、（１）〜（１６）のいずれかに記載の液晶表示装置。
【発明の効果】
【０００９】  本発明によれば、斜めから見たときの黒表示の光漏れ、および、色味変化を軽減した横電界方式の液晶表示装置を提供することができる。
【図面の簡単な説明】
【００１０】
【図１】図１は、本発明の実施形態の一例を示す模式図である。
【発明を実施するための形態】
【００１１】  以下、本発明について詳細に説明する。  以下に記載する構成要件の説明は、本発明の代表的な実施態様に基づいてなされることがあるが、本発明はそのような実施態様に限定されるものではない。
【００１２】  本明細書において、「〜」を用いて表される数値範囲は、「〜」の前後に記載される数値を下限値および上限値として含む範囲を意味する。
【００１３】  また、本明細書において、偏光板とは、偏光子の少なくとも一方の表面に保護層または機能層が配置されたものをいい、偏光子と偏光板は区別して用いる。
【００１４】  また、本明細書において、平行および直交とは、厳密な意味での平行および直交を意味するのではなく、それぞれ、平行または直交から±５°の範囲を意味する。
【００１５】  また、本明細書において、「（メタ）アクリレート」は、アクリレートおよびメタクリレートのいずれかを意味する表記であり、「（メタ）アクリル」は、アクリルおよびメタクリルのいずれかを意味する表記であり、「（メタ）アクリロイル」は、アクリロイルおよびメタクリロイルのいずれかを意味する表記である。
【００１６】  また、本明細書において、液晶組成物および液晶性化合物は、硬化等により、もはや液晶性を示さなくなったものも概念として含まれる。
【００１７】《レターデーション》  本発明において、Ｒｅ（λ）およびＲｔｈ（λ）は、各々、波長λにおける面内のレターデーションおよび厚さ方向のレターデーションを表す。特に記載がないときは、波長λは、５５０ｎｍとする。  本発明において、Ｒｅ（λ）およびＲｔｈ（λ）は、ＡｘｏＳｃａｎ ＯＰＭＦ−１（オプトサイエンス社製）において、波長λで測定した値である。ＡｘｏＳｃａｎにて平均屈折率（（Ｎｘ＋Ｎｙ＋Ｎｚ）／３）と膜厚（ｄ（μｍ））を入力することにより、  遅相軸方向（°）  Ｒｅ（λ）＝Ｒ０（λ）  Ｒｔｈ（λ）＝（（Ｎｘ＋Ｎｙ）／２−Ｎｚ）×ｄが算出される。
【００１８】《屈折率》  本発明において、屈折率Ｎｘ、ＮｙおよびＮｚは、アッベ屈折計（ＮＡＲ−４Ｔ、アタゴ（株）製）を使用し、光源にナトリウムランプ（λ＝５８９ｎｍ）を用いて測定する。  また、波長依存性を測定する場合は、多波長アッベ屈折計ＤＲ−Ｍ２（アタゴ（株）製）にて、干渉フィルタとの組合せで測定できる。  また、ポリマーハンドブック（ＪＯＨＮ ＷＩＬＥＹ＆ＳＯＮＳ，ＩＮＣ）、各種光学フィルムのカタログの値を使用することもできる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。
【００１９】  以下、本発明の実施の形態を、図面を参照して説明する。図１に示す液晶表示装置は、液晶セル（５〜７）、液晶セルを挟持して配置された第一偏光板１７（８〜１３）および第二偏光板１７（１〜４）、並びに、第一偏光板１７のさらに外側にバックライトユニット１４を有する。液晶セル（５〜７）は、液晶セル上側基板５と液晶セル下側基板７と、これらに挟持される液晶層６とを含む。液晶セル下側基板７は、電極層（図１中、不図示）を有し、電極層は、液晶セル下側基板７の表面に対して平行な電界を液晶層に供与可能に構成されている。電極層は、通常、透明なインジウムチンオキサイド（ＩＴＯ）からなる。液晶セル下側基板７の電極層上および液晶セル上側基板５の液晶層６側表面には、液晶性分子６の配向を制御する配向層（図１中、不図示）が形成され、液晶性分子６の配向方向が制御されている。配向層は表示の対称性を保持するために、ＵＶ（ultraviolet）配向層であることが好ましい。また、図１には詳細な構造は示さないが、液晶セル上側基板５の液晶セル側とは反対側には、カラーフィルタが配置されている。
【００２０】  本発明において、液晶層６と第二偏光子２との間には、膜厚方向のレターデーションを有する層が少なくとも１つ存在し、液晶層６と第二偏光子２との間の面内レターデーションの合計Ｒｅ_total（５５０）および膜厚方向のレターデーションの合計Ｒｔｈ_total（５５０）が下記式（３）、（４）を満たしている。  式（３）：０ｎｍ≦Ｒｅ_total（５５０）≦１０ｎｍ  式（４）：Ｒｔｈ_total（５５０）≦０ｎｍ  膜厚方向のレターデーションは上記式（３）、（４）を満たしてさえいれば、液晶層６と第二偏光子２との間には、液晶セルの液晶セル上側基板５、後述の第二光学補償層４、および、その他部材または保護フィルムのいずれが存在していてもよく、それらの全てに含まれていてもよい。また、液晶セル上側基板５単独で上記式（３）、（４）を満たす場合には、第二光学補償層４を用いない構成であってもよい。  なお、Ｒｅ_total（５５０）は、以下の式（３−１）を満たすことが好ましく、式（３−２）を満たすことがより好ましい。  式（３−１）：０ｎｍ≦Ｒｅ_total（５５０）≦５ｎｍ  式（３−２）：０ｎｍ≦Ｒｅ_total（５５０）≦３ｎｍ  なお、Ｒｔｈ_total（５５０）は、以下の式（４−１）を満たすことが好ましく、式（４−２）を満たすことがより好ましい。  式（４−１）：−５０ｎｍ≦Ｒｔｈ_total（５５０）≦０ｎｍ  式（４−２）：−３５ｎｍ≦Ｒｔｈ_total（５５０）≦−５ｎｍ
【００２１】  また、図１において、第一偏光板１７は、第一光学補償層１５（８〜１０）と、第一偏光子１１と、保護フィルム１３とをこの順で有する。第二偏光板１６は、偏光子１１と、その両面に配置された保護フィルム１および第二光学補償層４とを有する。  液晶セルは、第二偏光板１６と第一偏光板１７との間に配置される。  第二偏光板１６中の第二偏光子の吸収軸３および第一偏光板１７中の第一偏光子１１の吸収軸１２は、互いに直交になるように配置される。  第一偏光板１７中の第一偏光子１１の吸収軸１２は、電圧無印加時（ＯＦＦ状態）における、液晶セル内の液晶性分子６の遅相軸方向と直交するように配置されている。
【００２２】  図１において、第一光学補償層１５は、下記式（１）および（２）を満足する。  式（１）：８０ｎｍ≦Ｒｅ１（５５０）≦３２０ｎｍ  式（２）：−８０ｎｍ≦Ｒｔｈ１（５５０）≦１５０ｎｍ  、第一光学補償層１５は第一光学補償層ａ８と第一光学補償層ｂ１０との二層からなり、第一光学補償層ａ８の遅相軸９と、第一偏光子１１の吸収軸１２とは互いに平行な方向に配置されている。  また、第一光学補償層１５の波長５５０ｎｍにおける面内レターデーションＲｅ１（５５０）に対する、波長４５０ｎｍにおける面内レターデーションＲｅ１（４５０）の比は、下記式（７）を満たすことが好ましい。  式（７）：０．９５≦Ｒｅ１（４５０）／Ｒｅ１（５５０）≦１．３０
【００２３】  上述したように、図１において、第一光学補償層１５は第一光学補償層ａ８と第一光学補償層ｂ１０との二層からなり、第一光学補償層ａ８は下記式（８）および（９）、第一光学補償層ｂ１０は下記式（１０）および（１１）を満足することが好ましい。  式（８）：８０ｎｍ≦Ｒｅ１ａ（５５０）≦２００ｎｍ  式（９）：２０ｎｍ≦Ｒｔｈ１ａ（５５０）≦１５０ｎｍ  式（１０）：０ｎｍ≦Ｒｅ１ｂ（５５０）≦４０ｎｍ  式（１１）：−１８０ｎｍ≦Ｒｔｈ１ｂ（５５０）≦−６０ｎｍ  なお、後述するように、第一光学補償層１５は、一層から構成されていてもよい。
【００２４】  第二光学補償層４は膜厚方向のレターデーションを有することが好ましく、下記式（５）および（６）を満たしていることがより好ましい。  式（５）：０ｎｍ≦Ｒｅ２（５５０）≦１０ｎｍ  式（６）：−１００ｎｍ≦Ｒｔｈ２（５５０）≦０ｎｍ
【００２５】  図１において、第一偏光板１７の外側（第一偏光子の第一光学補償層側とは反対側）に配置されたバックライトユニット１４から光が入射する場合を考える。電極（図１中、不図示）に駆動電圧を印加しない非駆動状態（ＯＦＦ状態）では、液晶層中の液晶性分子６は、液晶セル上側基板５および液晶セル下側基板７の面に対して略平行に、且つその長軸を第一偏光子１１の吸収軸１２に対して直交に配向している。この状態では、第一偏光子１１によって所定の偏光状態となった光は、液晶性分子６の複屈折効果を受けず、その結果、第二偏光子２の吸収軸３によって吸収される。この時、黒表示となる。これに対して、電極（図１中不図示）に駆動電圧を印加した駆動状態（ＯＮ状態）では、基板に対して平行な成分を含む電界が形成され、液晶性分子６はその長軸を電界の向きに一致させて配向する。その結果、第一偏光子１１によって所定の偏光状態となった光は、液晶性分子６の複屈折効果によって偏光状態が変化し、その結果、第二偏光子２を通過する。この時白表示となる。  本発明では、液晶層６と第二偏光子２の間の膜厚方向のレターデーションを制御し、かつ光学補償層の位相差を所定の範囲にすることで、黒表示時に発生する斜め視野の光漏れや着色、いわゆるカラーシフトが軽減されている。
【００２６】  以下、本発明の液晶表示装置に使用可能な各部材等について詳細に説明する。［液晶材料］  本発明の液晶表示装置に用いられる液晶層を構成する液晶材料については特に制限されない。図１に示す構成の液晶表示装置には、例えば、液晶材料として、誘電率異方性△εが正のネマチック液晶を用いてもよい。液晶層の厚み（ギャップ）は、２．８μｍ超４．５μｍ未満程度とするのが好ましい。液晶層のレターデーション（Δｎ・ｄ）を０．２５μｍ超０．４０μｍ未満とすると、可視光の範囲内で波長依存性が殆どない透過率特性がより容易に得られる。液晶性分子がもとの配向方向から水平方向に４５度回転したとき最大透過率を得ることができる。なお、液晶層の厚み（ギャップ）はポリマービーズで制御している。もちろん、ガラスビーズ、ファイバー、および、樹脂製の柱状スペーサでも同様のギャップを得ることができる。また、液晶材料は、ネマチック液晶であれば、特に限定したものではない。誘電率異方性△εは、その値が大きいほうが、駆動電圧が低減でき、屈折率異方性△ｎは小さいほうが液晶層の厚み（ギャップ）を厚くでき、液晶の封入時間が短縮され、かつギャップばらつきを少なくすることができる。
【００２７】［液晶セル］  本発明の液晶表示装置に用いる液晶セルは、少なくとも一方が電極を有する対向配置された一対の基板と、基板間に配置され、配向制御された液晶層とを有する。液晶セル用基板の内側の対向面の双方に、液晶分子を配向させる配向膜を形成するのが好ましい。また、いずれか一方の対向面に、カラーフィルタを形成するのが好ましい。さらに、液晶セルの内側に偏光子を配置してもよいし、液晶層のレターデーションの光学補償に寄与する光学異方性層を配置してもよい。また、２枚の基板間の距離（セルギャップ）を保持するための柱状または球状のスペーサを配置するのが一般的である。その他、反射板、集光レンズ、輝度向上フィルム、発光層、蛍光層、燐光層、反射防止膜、防汚膜、および、ハードコート膜等をセル内に配置してもよい。
【００２８】  液晶セル用の基板は透明ガラス基板を用いるのが一般的であるが、より硬く高温に耐えるシリコンガラス基板を用いてもよい。また耐熱性の優れたプラスチック基板、高分子材料による基板を用いてもよい。変形可能な材料からなる基板を用いることにより、フレキシブル性を付与できる。さらに、反射型表示装置では基板の一方が透明であればよく、他方にステンレス等の金属基板を用いることも可能である。
【００２９】  カラーフィルタを有するカラー表示を行う液晶表示装置では、光の３原色、赤、緑、および、青のサブピクセル（画素領域）が１組となり、通常１画素を形成する。また３色以上のサブピクセルで１画素を形成する場合もある。本発明の一態様として、１画素を構成している各色のサブピクセルにおいて、それぞれセルギャップが異なるマルチギャップの態様が挙げられる。  また、１画素を複数の領域に分割するマルチドメインと呼ばれる構造にして、色バランスの調整や視野角特性の平均化を行ってもよい。
【００３０】［カラーフィルタ］  本発明では、液晶セルの一対の基板の一方の対向面に、カラーフィルタが配置される。カラーフィルタについては特に制限されないが、例えば、赤色（Ｒ）、緑色（Ｇ）、および、青色（Ｂ）の各層を含むカラーフィルタを配置するのが好ましい。
【００３１】  カラーフィルタは、例えば、以下の方法で作製することができる。先ず、透明基板上に赤色、緑色、および、青色等の、目的に合せた着色画素を形成する。透明基板上に赤色、緑色、および、青色等の着色画素を形成する方法としては、染色法、印刷法、又は着色感光性樹脂液をスピンコーター等で塗布後、フォトリソ工程でパターニングする着色レジスト法、さらにはラミネート法等が適宜利用できる。例えば、塗布工程を含む形成方法では、塗布量を調整することで、厚さの異なるＲＧＢ層を有するカラーフィルタを形成できる。また、ラミネート法を利用する場合は、厚さが異なる転写材料を用いることで、厚さの異なるＲＧＢ層からなるカラーフィルタを形成できる。カラーフィルタの厚さを変化させることで、カラーフィルタのＲｔｈを変化させることができる。
【００３２】  黒色感光性樹脂を用いてブラックマトリクスを形成する場合は、上記着色画素を形成した後に実施するのが好ましい。最初にブラックマトリクスを形成すると、光学濃度の高い黒色感光性樹脂では、樹脂表面しか硬化しないため、次いで行われる現像処理、特に着色画素を形成するため繰り返し行う現像処理により未硬化の樹脂が溶け出し（サイドエッチと称する）、極端な場合には形成されたマトリクスが剥がれてしまうこともあるからである。  これに対し、ブラックマトリクスを最後に形成すれば、ブラックマトリクスの周囲は着色画素で囲まれていて、断面からは現像液が浸透しにくいため、サイドエッチが起こりにくく、光学濃度の高いブラックマトリクスを形成できるという大きな利点がある。  さらに、着色画素形成用の着色層の形成をラミネート法で行う場合は、先にブラックマトリクスを形成すると、着色画素が形成されるべき場所がブラックマトリクスでほぼ格子状に閉じられているため、ラミネート時に気泡を巻き込み易いという問題があるが、後にブラックマトリックスを形成すれば、かかる問題は生じないので好ましい。
【００３３】  黒色感光性樹脂の感光波長域に対する着色画素の光透過率が２％を超える場合は、予め着色画素の中に光吸収剤等を加え、その透過率を２％以下にすることが好ましい。この際使用する光吸収剤としては公知の種々の化合物を用いることができる。例えば、ベンゾフェノン誘導体（ミヒラーズケトン等）、メロシアニン系化合物、金属酸化物、ベンゾトリアゾール系化合物、および、クマリン系化合物等を挙げることができる。その中でも、光吸収性が良好で、かつ２００℃以上の熱処理の後でも２５％以上の光吸収性能を保持するものが好ましく、具体的には、酸化チタン、酸化亜鉛、ベンゾトリアゾール系化合物、および、クマリン系化合物が挙げられる。これらの中では、クマリン系化合物が耐熱性、光吸収性の両観点から好ましい。尚、上述の２００℃以上の熱処理は、各画素を形成後、一層硬化させるために行われるものである。
【００３４】  次に、画素パターンを覆って透明基板全面に黒色感光性樹脂層を設けるが、これも黒色感光性樹脂液をスピンコーター若しくはロールコーターで塗布する方法、または、予め黒色感光性樹脂液を仮支持体上に塗布することにより画像形成材料を作製し、画素パターン上にこの黒色感光性樹脂層を転写する方法等が利用できる。
【００３５】  次に、フォトマスクを介して黒色感光性樹脂層側から露光し、着色画素が存在しない遮光部（ブラックマトリックス）の黒色感光性樹脂層を硬化させる。着色画素は、露光機のアライメント誤差または基板の熱膨張の影響を受けて多少の位置ずれがあり、画素自体の太りまたは細りがあって、設計寸法通りの間隔や大きさで配置されてはいないのが普通である。特に大サイズの基板ではこの傾向が強くなる。したがって、設計画素間隔通りのフォトマスクで露光した場合、ブラックマトリックスが画素と重なる部分、または、逆に画素との間に隙間ができる部分が発生する。重なった部分は突起になり、隙間ができた部分は光漏れになるので何れも好ましくない。
【００３６】  本発明では、液晶層と第二偏光子の間に膜厚方向のレターデーションを有する層が存在する必要があるが、具体的にはカラーフィルタが膜厚方向のレターデーション（Ｒｔｈ）を有していることが好ましい。カラーフィルタのＲｔｈは、液晶層と第二偏光子との間に膜厚方向のレターデーションの合計Ｒｔｈ_total（５５０）が所定の範囲内でありさえすれば特に限定されないが、−５０〜５０ｎｍが好ましく、−３０〜３０ｎｍがより好ましい。
【００３７】  カラーフィルタのレターデーションは、例えば、転写材料を用いてカラーフィルタを作製する場合には、転写材料の構成層である感光層または着色層にレターデーション上昇剤または低下剤を添加することにより調整してもよい。  レターデーション上昇剤の代表例としては、下記一般式（Ｘ）で表される化合物およびこれに類似する化合物が挙げられる。
【００３８】
【化１】
2019017483.tif 000003
【００３９】レターデーション低下剤の例は、下記一般式（ＸＩ）で表される化合物がある。
【００４０】
【化２】
2019017483.tif 000004
【００４１】  上記一般式（ＸＩ）中、Ｒ11はアルキル基又はアリール基を表し、Ｒ12およびＲ13は、それぞれ独立に、水素原子、アルキル基又はアリール基を表す。また、Ｒ11、Ｒ12およびＲ13の炭素原子数の総和が１０以上であることが特に好ましい。Ｒ11、Ｒ12およびＲ13は置換基を有していてもよく、置換基としてはフッ素原子、アルキル基、アリール基、アルコキシ基、スルホン基およびスルホンアミド基が好ましく、アルキル基、アリール基、アルコキシ基、スルホン基およびスルホンアミド基がより好ましい。また、アルキル基は直鎖であっても、分岐であっても、環状であってもよく、アルキル基の炭素原子数は１〜２５が好ましく、６〜２５がより好ましく、６〜２０がさらに好ましい。アルキル基の具体例としては、メチル基、エチル基、プロピル基、イソプロピル基、ブチル基、イソブチル基、ｔ−ブチル基、アミル基、イソアミル基、ｔ−アミル基、ヘキシル基、シクロヘキシル基、ヘプチル基、オクチル基、ビシクロオクチル基、ノニル基、アダマンチル基、デシル基、ｔ−オクチル基、ウンデシル基、ドデシル基、トリデシル基、テトラデシル基、ペンタデシル基、ヘキサデシル基、ヘプタデシル基、オクタデシル基、ノナデシル基、および、ジデシル基が挙げられる。  アリール基の炭素原子数は６〜３０が好ましく、６〜２４がより好ましい。アリール基の具体例としては、例えば、フェニル基、ビフェニル基、テルフェニル基、ナフチル基、ビナフチル基、および、トリフェニルフェニル基が挙げられる。
【００４２】［第一光学補償層］  本発明の第一光学補償層は、既知の横電界方式の補償に用いられる補償能をもつものを使うことができ、λ／２板程度の位相差を有するフィルムが好ましく用いられる。ここで、λは、波長であり、本発明では５５０ｎｍである。λ／２板程度の位相差を有するフィルムは、λ／２±３０％の位相差を有するフィルムが好ましく、λ／２±１５％の位相差を有するフィルムがより好ましい。  第一光学補償層は、１層から構成されていてもよいし、２層以上で構成されていてもよい。第一光学補償層は下記式（１）および（２）を満足することが好ましい。また、第一光学補償層の遅相軸は液晶セルに対して同じ側に配置される偏光子の吸収軸と平行になるように配置されることが好ましい。  式（１）：８０ｎｍ≦Ｒｅ１（５５０）≦３２０ｎｍ  式（２）：−８０ｎｍ≦Ｒｔｈ１（５５０）≦１５０ｎｍ  さらに、第一光学補償層は式（７）を満足していることが好ましい。  式（７）：０．９５≦Ｒｅ１（４５０）／Ｒｅ１（５５０）≦１．３０
【００４３】  第一光学補償層は上述の位相差を有していれば材質は問わないが、製造のしやすさ等の観点からは、ポリマーフィルム、および、液晶組成物を用いて形成される層が好ましい。  ポリマーフィルムとしては、セルロースアシレート系フィルム、環状オレフィン系ポリマーフィルム、および、アクリル系ポリマーフィルムから選択されることが好ましい。また、アクリル系ポリマーフィルムとしては、ラクトン環単位、無水マレイン酸単位、およびグルタル酸無水物単位から選ばれる少なくとも１種の単位を含むアクリル系ポリマーを含有することが好ましい。  液晶組成物中の液晶性化合物は円盤状液晶性化合物および棒状液晶性化合物等の既知の化合物を用いることができ、配向状態を固定化するために重合性基を有していることが好ましい。つまり、液晶組成物は、重合性液晶組成物であることが好ましい。  第一光学補償層は、上記ポリマーフィルムと、液晶組成物を用いて形成される層とを積層した積層体であってもよい。また、重合性基を有する液晶性化合物を含有する組成物から形成される層を剥離するなどにより、単層で光学補償層として用いることもできる。  ポリマーフィルムの厚みとしては、装置の厚みを減じる目的等で光学特性、機械物性、および、製造適性を損ねない限りは薄膜化されることが好ましく、１〜１５０μｍが好ましく、１〜７０μｍがより好ましく、１〜３０μｍが特に好ましい。  以下、第一光学補償層が１層からなる構成と、２層からなる構成について例示する。
【００４４】＜第一光学補償層が１層からなる構成＞  第一光学補償層が１層からなる場合、第一光学補償層単独でλ／２板程度の位相差を有するフィルムが好ましい。具体的には下記を満たすことが好ましい。  ２００ｎｍ≦Ｒｅ１（５５０）≦３２０ｎｍ  −４０ｎｍ≦Ｒｔｈ１（５５０）≦４０ｎｍ
【００４５】  第一光学補償層は、ｎｚ＞ｎｘとなる特徴を持つポリマーのフィルムを、大きく延伸することで得ることができる。  製造方法としては、例えば芳香族アシル基で置換されたセルロースアシレートであるセルロースアセテートベンゾエートを用いたフィルムの場合では、セルロースアセテートベンゾエートを溶媒に溶解させたドープを成膜用の金属支持体上に流延し、溶媒を乾燥してフィルムを得て、このフィルムを１．３〜１．９倍の大きな延伸倍率で延伸してセルロース分子鎖を配向させて得ることができる。  また、第一光学補償層は、例えば、特開平５−１５７９１１号公報、及び、特開２００６−７２３０９号公報に記載のように、高分子フィルムの片面又は両面に収縮性フィルムを貼り合わせて、加熱延伸することにより作製することも可能である。
【００４６】  第一光学補償層の厚さとしては、１〜１５０μｍが好ましく、１〜７０μｍがより好ましく、１〜３０μｍが特に好ましい。
【００４７】＜第一光学補償層が２層からなる構成＞  ２層構成の場合には、第一光学補償層ａおよび第一光学補償層ｂからなり、第一光学補償層ａがｎｘ＞ｎｙ≧ｎｚの２軸フィルム（Ｂ−プレートまたは正のＡ-プレート）、第一光学補償層ｂがｎｘ≒ｎｙ＜ｎｚの［準］一軸性フィルム（正の［準］Ｃ-プレート）の２層からなることが好ましい。具体的には、第一光学補償層ａの波長５５０ｎｍにおける面内レターデーションＲｅ１ａ（５５０）および膜厚方向のレターデーションＲｔｈ１ａ（５５０）が下記式（８）、（９）を満たし、第一光学補償層ｂの波長５５０ｎｍにおける面内レターデーションＲｅ１ｂ（５５０）および膜厚方向のレターデーションＲｔｈ１ｂ（５５０）が下記式（１０）、（１１）を満たすことが好ましい。  式（８）：８０ｎｍ≦Ｒｅ１ａ（５５０）≦２００ｎｍ  式（９）：２０ｎｍ≦Ｒｔｈ１ａ（５５０）≦１５０ｎｍ  式（１０）：０ｎｍ≦Ｒｅ１ｂ（５５０）≦４０ｎｍ  式（１１）：−１８０ｎｍ≦Ｒｔｈ１ｂ（５５０）≦−６０ｎｍ  本態様において、第一光学補償層ａがセル基板側、第一光学補償層ｂが偏光子側に配置することが好ましい。
【００４８】（第一光学補償層ａ）  第一光学補償層ａは、下記式（８−１）を満たすことがより好ましく、式（９−１）を満たすことがより好ましい。  式（８−１）：１００ｎｍ≦Ｒｅ１（５５０）≦１５０ｎｍ  式（９−１）：５０ｎｍ≦Ｒｔｈ１（５５０）≦１２０ｎｍ
【００４９】  第一光学補償層ａは、溶融成膜方式および溶液成膜方式等の適宜な方式で製造したセルロースアシレートフィルム、環状ポリオレフィンフィルム、または、ポリカーボネートフィルムを、例えば、ロールの周速制御による縦延伸方式、テンターによる横延伸方式または二軸延伸方式などにより、延伸処理することにより得ることができる。具体的には、特開２００５−３３８７６７号公報の記載を参照することができる。また、配向により２軸性を示す重合性基を有する液晶性化合物を含有する組成物から形成されるポリマーを用いることもできる。  第一光学補償層の厚さとしては、１〜８０μｍが好ましく、１〜４０μｍがより好ましく、１〜２５μｍが特に好ましい。
【００５０】（第一光学補償層ｂ）  第一光学補償層ｂは、下記式（１０−１）を満たすことがより好ましく、式（１１−１）を満たすことがより好ましい。  式（１０−１）：０ｎｍ≦Ｒｅ２（５５０）≦２０ｎｍ  式（１１−１）：−１４０ｎｍ≦Ｒｔｈ２（５５０）≦−８０ｎｍ
【００５１】  第一光学補償層ｂの膜厚方向のレターデーションは特に制限されないが、本発明の効果がより優れる点で、第二光学補償層の波長５５０ｎｍにおける膜厚方向レターデーションＲｔｈ１ｂ（５５０）に対する、波長４５０ｎｍにおける膜厚方向レターデーションＲｔｈ１ｂ（４５０）の比が、下記式（１２）を満たすことが好ましい。  式（１２）：Ｒｔｈ１ｂ（４５０）／Ｒｔｈ１ｂ（５５０）≦１．００  なお、Ｒｔｈ１ｂ（４５０）／Ｒｔｈ２（５５０）の下限は特に制限されず、０．８０以上の場合が多く、０．８５以上の場合がより多い。
【００５２】  第一光学補償層ｂは、セルロースアシレートフィルム、環状ポリオレフィンフィルム、および、ポリカーボネートフィルムといったフィルムの面内レターデーションを発現させない様に成膜し、熱収縮フィルム等を用いて厚み（ｎｚ）方向に延伸する方法などで得ることができる。また、棒状液晶性化合物を垂直配向させるなど、液晶材料の配向状態を固定して所望の位相差を有する層を形成することも可能である。つまり、第一光学補償層ｂは、液晶性化合物が配向した状態で固定化したフィルムであってもよい。特に、第一光学補償層ｂは、棒状液晶性化合物が基板面に対して垂直方向に配向した状態で固定化したフィルムであってもよい。  第一光学補償層ｂの厚さとしては、１〜８０μｍが好ましく、１〜４０μｍがより好ましく、１〜２５μｍが特に好ましい。
【００５３】  第一光学補償層ｂは第一光学補償層ａの表面に直接形成されていてもよいし、粘着剤または接着剤を介して積層されていてもよい。  第一光学補償層としては、シクロオレフィン系ポリマーを含むポリマーフィルムと、上記ポリマーフィルムに隣接して設けられる液晶層からなる２層構成であることが好ましい。
【００５４】［第二光学補償層］  液晶層と第二偏光子との間の合計レターデーションを適切な範囲に調整するため、本発明では第二光学補償層を有することが好ましい。第二光学補償層としては任意の位相差を有する既知のフィルムを用いることができるが、膜厚方向のレターデーションを有することが好ましく、ｎｘ≒ｎｙ＜ｎｚの［準］一軸性フィルム（正の［準］Ｃ-プレート）であることがより好ましい。第二光学補償層のレターデーションは液晶層と第二偏光子との間の合計レターデーションが所定の範囲内でありさえすれば特に限定されないが、下記式（５）および（６）を満足することが好ましい。  式（５）：０ｎｍ≦Ｒｅ２（５５０）≦１０ｎｍ  式（６）：−１００ｎｍ≦Ｒｔｈ２（５５０）≦０ｎｍ  また、第二光学補償層は、下記式（５−１）を満たすことがより好ましく、式（６−１）を満たすことがより好ましく、式（６−２）を満たすことが特に好ましい。  式（５−１）：０ｎｍ≦Ｒｅ２（５５０）≦５ｎｍ  式（６−１）：−６０ｎｍ≦Ｒｔｈ２（５５０）≦−２０ｎｍ  式（６−２）：−５０ｎｍ≦Ｒｔｈ２（５５０）≦−３０ｎｍ
【００５５】  第二光学補償層の膜厚方向のレターデーションは特に制限されないが、本発明の効果がより優れる点で、第二光学補償層の波長５５０ｎｍにおける膜厚方向レターデーションＲｔｈ２（５５０）に対する、波長４５０ｎｍにおける膜厚方向レターデーションＲｔｈ２（４５０）の比が、下記式（１３）を満たすことが好ましい。  式（１３）：Ｒｔｈ２（４５０）／Ｒｔｈ２（５５０）≦１．００  なお、Ｒｔｈ２（４５０）／Ｒｔｈ２（５５０）の下限は特に制限されず、０．８０以上の場合が多く、０．８５以上の場合がより多い。
【００５６】  第二光学補償層は、セルロースアシレートフィルム、環状ポリオレフィンフィルム、および、ポリカーボネートフィルムといったフィルムの面内レターデーションを発現させない様に成膜し、熱収縮フィルム等を用いて厚み（ｎｚ）方向に延伸する方法などで得ることができる。また、棒状液晶性化合物を垂直配向させるなど、液晶材料の配向状態を固定して所望の位相差を有する層を形成することも可能である。つまり、第二光学補償層は、液晶性化合物が配向した状態で固定化したフィルムであってもよい。特に、第二光学補償層は、棒状液晶性化合物が基板面に対して垂直方向に配向した状態で固定化したフィルムであってもよい。  液晶材料を用いる場合、偏光子の上に液晶層を直接形成してもよいし、形成した液晶層を偏光子に接着剤または粘着剤で貼合していてもよい。また、支持体と液晶層を含む２層以上の構成であってもよく、偏光子の保護フィルムに液晶層を接着剤または粘着剤で貼合する構成でもよい。液晶層を貼合した後、支持体を剥離して液晶単独の層を形成しても良い。  第二光学補償層の厚さとしては、１〜８０μｍが好ましく、１〜４０μｍがより好ましく、１〜２５μｍが特に好ましい。
【００５７】［偏光板］  偏光板は、少なくとも偏光子を有し、必要に応じて、光学補償層または保護フィルムが積層されている。第一光学補償層を含む偏光板の場合には、偏光子の吸収軸と、第一光学補償層の遅相軸は平行になるように積層する。偏光子の光学補償層と逆側の表面には、保護フィルムを設けてもよいし、硬化樹脂層を配置してもよいし、液晶表示装置の別の部材と直接貼りあわせてもよい。また、光学補償層と偏光子との間、または、光学補償層の偏光子とは反対側の表面に、粘着剤または接着剤を介して保護フィルムを配置してもよい。
【００５８】  偏光子と、光学補償層、保護フィルム等の光学フィルムとの積層には、接着剤を用いることができる。偏光子と光学フィルムとの間の接着剤層の厚さは、０．０１〜３０μｍ程度が好ましく、０．０１〜１０μｍがより好ましく、０．０５〜５μｍが特に好ましい。接着剤層の厚さがこの範囲にあれば、積層される光学フィルムと偏光子との間に浮き、または、剥がれを生じず、実用上問題のない接着力が得られる。
【００５９】  好ましい接着剤の一つとして、水系接着剤、すなわち、接着剤成分が水に溶解又は分散しているものを挙げることができ、ポリビニルアルコール系樹脂水溶液からなる接着剤が好ましく用いられる。  ポリビニルアルコール系樹脂水溶液からなる接着剤において、ポリビニルアルコール系樹脂には、酢酸ビニルの単独重合体であるポリ酢酸ビニルをケン化処理して得られるビニルアルコールホモポリマーのほか、酢酸ビニルとこれに共重合可能な他の単量体との共重合体をケン化処理して得られるビニルアルコール系共重合体、さらにそれらの水酸基を部分的に変性した変性ポリビニルアルコール系重合体などがある。  この接着剤には、多価アルデヒド、水溶性エポキシ化合物、メラミン系化合物、ジルコニア化合物、亜鉛化合物、および、グリオキシル酸塩等が架橋剤として添加されていてもよい。水系接着剤を用いた場合、それから得られる接着剤層の厚みは通常、１μｍ以下である。
【００６０】  もう一つの好ましい接着剤として、活性エネルギー線の照射又は加熱により硬化するカチオン重合性化合物を含有する硬化性接着剤組成物、および、ラジカル重合性化合物を含有する硬化性接着剤組成物等が挙げられる。カチオン重合性化合物としては、エポキシ基またはオキセタニル基を有する化合物が挙げられる。エポキシ化合物は、分子内に少なくとも２個のエポキシ基を有するものであれば特に限定されず、例えば、特開２００４−２４５９２５号公報に詳細に説明されている化合物を用いることができる。  ラジカル重合性化合物としては、（メタ）アクリロイル基またはビニル基等の不飽和二重結合を有するラジカル重合性化合物であれば特に限定されず、単官能ラジカル重合性化合物、分子内に２個以上の重合性基を有する多官能ラジカル重合性化合物、水酸基を有する（メタ）アクリレート、アクリルアミド、および、アクリロイルモルフォリン等が挙げられ、これらの化合物を単独で用いても、組み合わせて用いてもよい。例えば、特開２０１５−１１０９４号公報に詳細に説明されている化合物を用いることができる。また、ラジカル重合性化合物とカチオン重合性化合物を組み合わせて用いることもできる。
【００６１】  硬化性接着剤を用いる場合には、貼合ロールを用いて光学フィルムを貼合した後、必要に応じて乾燥を行ない、活性エネルギー線を照射するかまたは加熱することにより硬化性接着剤を硬化させる。活性エネルギー線の光源は特に限定されないが、波長４００ｎｍ以下に発光分布を有する活性エネルギー線が好ましく、具体的には、低圧水銀灯、中圧水銀灯、高圧水銀灯、超高圧水銀灯、ケミカルランプ、ブラックライトランプ、マイクロウェーブ励起水銀灯、または、メタルハライドランプがより好ましい。
【００６２】  また、光学フィルムと偏光子とを接着剤で貼合するにあたり、接着強度向上、および、光学フィルム表面への接着剤の濡れ性を改善する目的で、光学フィルムの、偏光子と対向する面に表面処理（例えばグロー放電処理、コロナ放電処理、紫外線（ＵＶ）処理）や易接着層形成等をしてもよい。特開２００７−１２７８９３号公報、および、特開２００７−１２７８９３号公報等に記載されている易接着層の材料や形成法などを用いることができる。
【００６３】［偏光子］  偏光板が有する偏光子は、特に限定はなく、自然光を特定の直線偏光に変換する機能を有するいわゆる直線偏光子であればよい。偏光子としては、特に限定されないが、吸収型偏光子を利用することができる。例えば、ヨウ素系偏光子、二色性染料を利用した染料系偏光子、およびポリエン系偏光子のいずれも用いることができる。
【００６４】  本発明においては、偏光子の厚みは特に限定されないが、３μｍ〜６０μｍが好ましく、５μｍ〜３０μｍがより好ましく、５μｍ〜１５μｍが特に好ましい。
【００６５】［保護フィルム］  保護フィルムの材料としては特に限定されず、例えばセルロースアシレート（例えば、セルローストリアセテート、セルロースジアセテート、セルロースアセテートブチレート、セルロースアセテートプロピオネート）、ポリメチルメタクリレート等のポリアクリル系樹脂、ポリエチレンおよびポリプロピレン等のポリオレフィン、ポリエチレンテレフタレートおよびポリエチレンナフタレート等のポリエステル系樹脂、ポリエーテルスルホンフィルム、ポリウレタン系樹脂、ポリカーボネート、ポリスルホン、ポリエーテル、ポリメチルペンテン、ポリエーテルケトン、（メタ）アクリルニトリル、並びに、脂環式構造を有するポリマー（ノルボルネン系樹脂（アートン：商品名、ＪＳＲ社製、非晶質ポリオレフィン（ゼオネックス：商品名、日本ゼオン社製））が挙げられる。
【００６６】  保護フィルムの光学特性としては、下記式を満たすことが好ましい。  ０ｎｍ≦Ｒｅ（５５０）≦１０ｎｍ  −４０ｎｍ≦Ｒｔｈ（５５０）≦４０ｎｍ  また、偏光子と液晶セルとの間に保護フィルムを配置する場合には、下記式を満たすことがより好ましい。  ０ｎｍ≦Ｒｅ（５５０）≦５ｎｍ  −１０ｎｍ≦Ｒｔｈ（５５０）≦１０ｎｍ
【実施例】
【００６７】  以下、実施例に基づいて本発明を具体的に説明する。以下の実施例に示す材料、試薬、物質量とその割合、および、操作等は本発明の趣旨から逸脱しない限り適宜変更することができる。したがって、本発明は以下の実施例に制限されるものではない。【００６８】［実施例１］＜ＩＰＳモード液晶表示装置の作製＞  まず、２枚のガラス基板の間に液晶層を有し、基板の間隔（ギャップ；ｄ）が４．０μｍのＩＰＳモード液晶セル１を作製した。液晶層のΔｎは０．０８６２５とし、液晶層のΔｎ・ｄの値は３２０ｎｍであった。液晶セルの基板の視認側の内面に、Ｒｔｈの値が異なる種々カラーフィルタ層を形成し、表１に示すＩＰＳモード液晶セルをそれぞれ作製した。  なお、Ｒｔｈの値は、カラーフィルタ層の厚みを調整したり、カラーフィルタ層の形成材料に、レターデーション上昇剤（例えば上記一般式（Ｘ）の化合物）又は低下剤（例えば、上記一般式（ＸＩ）の化合物）を添加したり、添加量を調整することで行なった。また、いずれの液晶セルもカラーフィルタのＲｔｈが可視光領域においてほぼ一定になるようにして作製した。【００６９】
【表１】
2019017483.tif 000005
【００７０】＜第一光学補償層１の作製＞  第一光学補償層ａとして未延伸シクロオレフィンポリマーフィルム（ＪＳＲ（株）製 商品名：アートンフィルム）の一軸延伸を行い、Ｒｅ＝１３０ｎｍ、Ｒｔｈ＝６５ｎｍ、膜厚２４μｍのシクロオレフィンポリマーを作製した。  このポリマーフィルムの片面を放電量１５０Ｗ・ｍｉｎ／ｍ２でコロナ処理を行い、コロナ処理を行った面に以下の組成で調製した液晶層形成用組成物１を、＃３．０のワイヤーバーで塗布した。次いで、組成物の溶媒の乾燥および液晶性化合物の配向熟成のために、７０℃の温風で９０秒加熱した。得られた塗膜に対して、窒素パージ下酸素濃度１００ｐｐｍで４０℃にて紫外線照射（３００ｍＪ／ｃｍ２）を行い、液晶性化合物の配向を固定化して液晶層（第一光学補償層ｂに該当）を形成して、第一光学補償層１を作製した。【００７１】―――――――――――――――――――――――――――――――――液晶層形成用組成物１―――――――――――――――――――――――――――――――――液晶性化合物Ｒ１                                  １００．０質量部配向助剤Ａ１                                          ２．０質量部化合物Ｂ１                                            ４．５質量部単量体Ｋ１                                            ８．０質量部重合開始剤Ｐ１                                        ５．０質量部重合開始剤Ｐ２                                        ２．０質量部界面活性剤Ｓ１                                        ０．４質量部界面活性剤Ｓ２                                        ０．５質量部アセトン                                          ４２６．０質量部プロピレングリコールモノメチルエーテルアセテート    ４９．０質量部メタノール                                          １４．７質量部―――――――――――――――――――――――――――――――――【００７２】・液晶性化合物Ｒ１  下記液晶性化合物（ＲＡ）（ＲＢ）（ＲＣ）の８３：１５：２（質量比）の混合物【００７３】
【化３】
2019017483.tif 000006
【００７４】・配向助剤Ａ１【００７５】
【化４】
2019017483.tif 000007
【００７６】・化合物Ｂ１【００７７】
【化５】
2019017483.tif 000008
【００７８】・単量体Ｋ１：Ａ−ＴＭＭＴ（新中村化学工業株式会社）【００７９】・重合開始剤Ｐ１【００８０】
【化６】
2019017483.tif 000009
【００８１】・重合開始剤Ｐ２【００８２】
【化７】
2019017483.tif 000010
【００８３】・界面活性剤Ｓ１（重量平均分子量１５０００、構造式中の各繰り返し単位中の数値は、質量％を表す。）【００８４】
【化８】
2019017483.tif 000011
【００８５】・界面活性剤Ｓ２（重量平均分子量：１１，２００）    構造式中の各繰り返し単位中の数値は、質量％を表す。【化９】
2019017483.tif 000012
【００８６】  作製した第一光学補償層ａおよび第一光学補償層ｂについて、Ｒｅ（５５０）、Ｒｔｈ（５５０）を上述した方法にしたがって測定した。結果を下記表２に示す。【００８７】＜保護フィルム１の作製＞〔コア層セルロースアシレートドープ１の作製〕  下記の各成分をミキシングタンクに投入し攪拌して、各成分を溶解し、コア層セルロースアシレートドープ１を調製した。―――――――――――――――――――――――――――――――コア層セルロースアシレートドープ１―――――――――――――――――――――――――――――――アセチル置換度２．８８のセルロースアセテート      １００質量部下記エステルオリゴマーＡ                            １０質量部下記偏光子耐久性改良剤                                ４質量部下記紫外線吸収剤                                      ２質量部メチレンクロライド（第１溶媒）                    ４３０質量部メタノール（第２溶媒）                              ６４質量部―――――――――――――――――――――――――――――――【００８８】・エステルオリゴマーＡ（重量平均分子量：７５０）【００８９】
【化１０】
2019017483.tif 000013
【００９０】・偏光子耐久性改良剤【００９１】
【化１１】
2019017483.tif 000014
【００９２】・紫外線吸収剤【００９３】
【化１２】
2019017483.tif 000015
【００９４】〔外層セルロースアシレートドープ１の作製〕  上記のコア層セルロースアシレートドープ１の９０質量部に下記のマット剤溶液を１０質量部加え、外層セルロースアシレートドープ１を調製した。――――――――――――――――――――――――――――――――外層セルロースアシレートドープ１――――――――――――――――――――――――――――――――平均粒子サイズ２０ｎｍのシリカ粒子（ＡＥＲＯＳＩＬ Ｒ９７２、日本アエロジル（株）製）     ２質量部メチレンクロライド（第１溶媒）                        ７６質量部メタノール（第２溶媒）                                １１質量部コア層セルロースアシレートドープ１                      １質量部――――――――――――――――――――――――――――――――【００９５】〔セルロースアシレートフィルム１の作製〕  上記コア層セルロースアシレートドープ１とその両側に外層セルロースアシレートドープ１とを、３層同時に流延口から２０℃のドラム上に流延した。ドラム上のフィルムの溶媒含有率が略２０質量％の状態でドラム上からフィルムを剥ぎ取り、得られたフィルムの幅方向の両端をテンタークリップで固定し、フィルム中の残留溶媒が３〜１５％の状態で、フィルムを横方向に１．１倍延伸しつつ乾燥した。その後、得られたフィルムを熱処理装置のロール間を搬送することにより、さらに乾燥し、厚さ４０μｍのセルロースアシレートフィルム１を作製し、保護フィルム１とした。保護フィルム１の位相差を測定した結果、Ｒｅ＝２ｎｍ、Ｒｔｈ＝７ｎｍであった。【００９６】＜保護フィルム２の作製＞〔コア層セルロースアシレートドープ２の作製〕  下記の各成分をミキシングタンクに投入し、攪拌して、各成分を溶解し、コア層セルロースアシレートドープ２を調製した。――――――――――――――――――――――――――――――――コア層セルロースアシレートドープ２――――――――――――――――――――――――――――――――アセチル置換度２．８８のセルロースアセテート        １００質量部下記ポリエステル                                      １２質量部上記偏光子耐久性改良剤                                  ４質量部メチレンクロライド（第１溶媒）                      ４３０質量部メタノール（第２溶媒）                                ６４質量部――――――――――――――――――――――――――――――――【００９７】・ポリエステル（数平均分子量８００）【００９８】
【化１３】
2019017483.tif 000016
【００９９】〔外層セルロースアシレートドープ２の作製〕  上記のコア層セルロースアシレートドープ２の９０質量部に下記のマット剤溶液を１０質量部加え、外層セルロースアシレートドープ２を調製した。――――――――――――――――――――――――――――――――マット剤溶液――――――――――――――――――――――――――――――――平均粒子サイズ２０ｎｍのシリカ粒子（ＡＥＲＯＳＩＬ Ｒ９７２、日本アエロジル（株）製）     ２質量部メチレンクロライド（第１溶媒）                        ７６質量部メタノール（第２溶媒）                                １１質量部コア層セルロースアシレートドープ                        １質量部――――――――――――――――――――――――――――――――【０１００】〔セルロースアシレートフィルム２の作製〕  上記コア層セルロースアシレートドープ２と上記外層セルロースアシレートドープ２を平均孔径３４μｍのろ紙および平均孔径１０μｍの焼結金属フィルタでろ過した後、上記コア層セルロースアシレートドープ２とその両側に外層セルロースアシレートドープ２とを３層同時に流延口から２０℃のドラム上に流延した（バンド流延機）。  次いで、ドラム上のフィルムの溶媒含有率が略２０質量％の状態でドラム上からフィルムを剥ぎ取り、フィルムの幅方向の両端をテンタークリップで固定し、フィルムを横方向に延伸倍率１．１倍で延伸しつつ乾燥した。  その後、得られたフィルムを熱処理装置のロール間を搬送することにより、さらに乾燥し、厚み４０μｍのセルロースアシレートフィルム２を作製し、保護フィルム２とした。保護フィルム２の位相差を測定した結果、Ｒｅ＝１ｎｍ、Ｒｔｈ＝−５ｎｍであった。【０１０１】＜保護フィルムのけん化処理＞  上記作製した保護フィルム１および２を、２．３ｍｏｌ／Ｌの水酸化ナトリウム水溶液に、５５℃で３分間浸漬した。その後、浸漬した保護フィルム１および２を取り出して、室温の水洗浴槽中で洗浄し、３０℃で０．０５ｍｏｌ／Ｌの硫酸を用いて中和した。再度、得られた保護フィルム１および２を室温の水洗浴槽中で洗浄し、さらに１００℃の温風で乾燥し、浸漬した保護フィルム１および２の表面の鹸化処理を行った。【０１０２】＜偏光板の作製＞  上記作製したけん化処理した保護フィルム１、ポリビニルアルコール系偏光子、第一光学補償層１を、偏光子の吸収軸と第一光学補償層の遅相軸とが平行な方向になり、かつ、第一光学補償層の液晶層側が偏光子側になるように、接着剤を用いて貼り合わせ、実施例１の第一偏光板を作製した。接着剤としては、ＰＶＡ（（株）クラレ製、ＰＶＡ−１１７Ｈ）３％水溶液を用いた。  また、第二偏光板はけん化処理した保護フィルム１、ポリビニルアルコール系偏光子、けん化処理した保護フィルム２を同様に貼り合わせて作製した。このとき、偏光子と光学補償層は、実用上十分な接着性であった。【０１０３】＜液晶表示装置の作製＞  上記作製した液晶セルに、第一偏光板および第二偏光板を、それぞれ第一光学補償層、保護フィルム２が液晶セル側になるように総研科学社製ＳＫ２０５７を用いて貼り合わせ、実施例１の液晶表示装置を作製した。このとき、液晶セル内の液晶層の遅相軸と第一偏光板の吸収軸が直交な方向であり、セル内の液晶層の遅相軸と第二偏光板の吸収軸が平行な方向になるように貼り合わせた。また、液晶セルのカラーフィルタが配置されていない側に第一偏光板を貼り合わせ、カラーフィルタが配置されている側に第二偏光板を貼り合わせた。【０１０４】［液晶表示装置の光学性能］  作製した液晶表示装置を第二偏光板が上側になるように拡散光源上に配置し（言い換えれば、第一偏光板の液晶セル側とは反対側に拡散光源を配置し）、下記の方法により、黒表示の光漏れと色味を測定した。評価結果を下記表２に示す。【０１０５】《黒表示の光漏れ、色味の測定》  作製した液晶表示装置を拡散光源の上に配置し、測定機“ＥＺ−Ｃｏｎｔｒａｓｔ ＸＬ８８”（ＥＬＤＩＭ社製）を用いて、極角６０°で固定して、方位角０°（水平方向）から反時計方向に３５９°まで１°刻みの黒表示における光漏れおよび色味変化を測定した。【０１０６】  Ａ：光漏れが非常に少なく、特に優れている  Ｂ：光漏れが少なく、優れている  Ｃ：光漏れがやや多いが、実用上問題ない  Ｄ：光漏れが多く、許容できない【０１０７】  極角６０°における黒色味を下記の評価基準で評価した。  Ａ：色味変化が非常に少なく、特に優れている  Ｂ：色味変化が少なく、優れている  Ｃ：色味変化がやや多いが、実用上問題ない  Ｄ：色味変化が多く、許容できない【０１０８】
【表２】
2019017483.tif 000017
【０１０９】［実施例２、３、比較例１、２］  液晶セルの種類、第一光学補償層ａのＲｅ（５５０）およびＲｔｈ（５５０）、並びに、第一光学補償層ｂのＲｔｈ（５５０）を上記表２に示すように変更した以外は、実施例１と同様の方法で、実施例２〜３、および、比較例１〜２の液晶表示装置を作製し、評価を行った。結果を上記表２に示す。  第一光学補償層ａは表１に示すＲｅ（５５０）、Ｒｔｈ（５５０）となるように、未延伸ＪＳＲ（株）製アートンフィルムの、延伸処理を行い、各実施例および比較例の第一光学補償層を作製した。【０１１０】［実施例４］＜液晶層が剥離可能な光学フィルムの作製＞  ＴＡＣ（セルロース系ポリマーフィルム；富士フイルム社製ＴＧ４０）に下表のとおりに作製した液晶層形成用組成物２を、＃１．２のワイヤーバーで塗布した。組成物の溶媒の乾燥および液晶性化合物の配向熟成のために、４０℃の温風で６０秒加熱した。続いて、得られた塗膜に対して、窒素パージ下酸素濃度１００ｐｐｍで４０℃にて紫外線照射（３００ｍＪ／ｃｍ２）を行い、液晶性化合物の配向を固定化し、液晶層（第二光学補償層に該当）がＴＡＣ支持体から剥離可能な光学フィルムを作製した。【０１１１】―――――――――――――――――――――――――――――――――液晶層形成用組成物２―――――――――――――――――――――――――――――――――液晶性化合物Ｒ１                                      １００質量部配向助剤Ａ１                                              ２質量部単量体Ｋ２                                                ８質量部重合開始剤Ｐ１                                            ２質量部重合開始剤Ｐ２                                            ４質量部界面活性剤Ｓ１                                        ０．４質量部界面活性剤Ｓ３                                        ０．３質量部高分子化合物Ｃ１                                          ５質量部トルエン                                              ６２１質量部メチルエチルケトン                                      ６９質量部―――――――――――――――――――――――――――――――――【０１１２】・単量体Ｋ２：ビスコート＃３６０（大阪有機化学工業株式会社製）【０１１３】・界面活性剤Ｓ３【０１１４】
【化１４】
2019017483.tif 000018
【０１１５】・高分子化合物Ｃ１【０１１６】
【化１５】
2019017483.tif 000019
【０１１７】  作製した剥離可能な光学フィルムの液晶面をガラス板に総研科学社製ＳＫ２０５７を用いて貼合し、ＴＡＣ支持体を剥離することで、液晶層単独のフィルムとし、位相差を測定したところ、Ｒｅ（５５０）＝０ｎｍ、Ｒｔｈ（５５０）＝−２０ｎｍであった。【０１１８】  作製した剥離可能な光学フィルムの液晶面を偏光子に総研科学社製ＳＫ２０５７を用いて直接貼合した後、ＴＡＣ支持体を剥離することで、保護フィルム１、偏光子、および、液晶層の順に積層された第二偏光板を作製した。  上記第二偏光板を用いて、液晶セルの種類、第一光学補償層ａのＲｅ（５５０）およびＲｔｈ（５５０）、および、第一光学補償層ｂのＲｔｈ（５５０）を上記表２に示すように変更した以外は、実施例１と同様の方法で、実施例４の液晶表示装置を作製し、上述した評価を行った。結果を上記表２に示す。【０１１９】［実施例５〜７、比較例３］  剥離可能な光学フィルムの液晶層の厚み変さらにより、Ｒｔｈを上記表２に示す値に変更し、さらに、第一光学補償層ａおよび第一光学補償層ｂのＲｅおよびＲｔｈを上記表２に示す値に変更した以外は、実施例４と同様の方法で、実施例５〜７、比較例３の液晶表示装置を作製し、評価を行った。結果を上記表２に示す。【０１２０】［実施例８〜１４］  第一光学補償層ｂを下記液晶層形成組成物３を用いて形成し、液晶セルの種類、第一光学補償層ａのＲｅおよびＲｔｈ、並びに、第二光学補償層のＲｅおよびＲｔｈを上記表２に示すように変更した以外は、実施例４と同様の方法で、実施例８の液晶表示装置を作製した。  なお、下記液晶性化合物の混合比をおよび液晶層の膜厚を変更することで実施例９〜１４の第一光学補償層ｂを作製し、液晶セルの種類、第一光学補償層ａのＲｅおよびＲｔｈを上記表２に示すように変更した以外は、上記と同様の方法で、液晶表示装置を作製した。結果を上記表２に示す。  なお、液晶層形成用組成物３を塗布した後の組成物の溶媒の乾燥および液晶性化合物の配向熟成を、４０℃の温風で９０秒行い、得られた塗膜に対して、窒素パージ下、酸素濃度１００ｐｐｍで４０℃にて紫外線照射（３００ｍＪ／ｃｍ２）を行った。―――――――――――――――――――――――――――――――――液晶層形成用組成物３―――――――――――――――――――――――――――――――――液晶性化合物Ｒ１                                    ２８．０質量部液晶性化合物Ｒ２                                    １０．０質量部液晶性化合物Ｒ３                                    ５４．０質量部液晶性化合物Ｒ４                                      ８．０質量部化合物Ｂ１                                            ４．５質量部単量体Ｋ２                                          １６．０質量部重合開始剤Ｐ１                                        ５．０質量部重合開始剤Ｐ２                                        ２．０質量部界面活性剤Ｓ１                                        ０．４質量部界面活性剤Ｓ２                                        ０．５質量部アセトン                                          ２９６．６質量部プロピレングリコールモノメチルエーテルアセテート    ７７．０質量部メタノール                                          １１．６質量部―――――――――――――――――――――――���―――――――――【０１２１】・液晶性化合物Ｒ２【０１２２】
【化１６】
2019017483.tif 000020
【０１２３】・液晶性化合物Ｒ３【０１２４】
【化１７】
2019017483.tif 000021
【０１２５】・液晶性化合物Ｒ４【０１２６】
【化１８】
2019017483.tif 000022
【０１２７】［実施例１５］＜保護フィルム３の作製＞〔ＰＭＭＡ（ポリメタクリル酸メチル）ドープの作製〕  下記のドープ組成物をミキシングタンクに投入し、攪拌して、各成分を溶解し、ＰＭＭＡドープを調製した。―――――――――――――――――――――――――――――――ＰＭＭＡドープ―――――――――――――――――――――――――――――――ＰＭＭＡ樹脂                                      １００質量部スミライザーＧＳ（住友化学社製）                  ０．１質量部ジクロロメタン                                    ４２６質量部メタノール                                          ６４質量部―――――――――――――――――――――――――――――――【０１２８】〔ＰＭＭＡフィルムの作製〕  前述のＰＭＭＡドープをステンレス製のバンド（流延支持体）に流延ダイから均一に流延した（バンド流延機）。流延膜中のフィルムの残留溶媒量が２０質量％になった時点で流延支持体からフィルムを流延膜として剥離した。剥ぎ取ったフィルムの幅方向の両端をテンタークリップで固定し、フィルムの横方向に延伸倍率１．１倍で延伸しつつ乾燥した。その後、得られたフィルムを熱処理装置のロール間を搬送することにより、さらに乾燥し、厚み４０μｍのＰＭＭＡフィルムを作製し、保護フィルム３とした。保護フィルム３の位相差を測定したところ、Ｒｅ（５５０）＝１ｎｍ、Ｒｔｈ（５５０）＝−３ｎｍであった。【０１２９】  保護フィルム３の偏光子貼合面を放電量１５０Ｗ・ｍｉｎ／ｍ２でコロナ処理してから、同様の手順で保護フィルム１、ポリビニルアルコール系偏光子、保護フィルム３の順にＰＶＡ（（株）クラレ製、ＰＶＡ−１１７Ｈ）３％水溶液で貼合した偏光板を作製した。剥離可能な光学フィルムの液晶面を、保護フィルム３の表面に総研科学社製ＳＫ２０５７を用いて直接貼合した後、ＴＡＣ支持体を剥離することで、保護フィルム１、偏光子、保護フィルム３、および、液晶層の順に積層された第二偏光板を作製した。  上記第二偏光板を用いて、液晶セルの種類、第一光学補償層ａのＲｅ（５５０）およびＲｔｈ（５５０）、並びに、第一光学補償層ｂのＲｅ（５５０）およびＲｔｈ（５５０）を上記表２に示すように変更した以外は、実施例１と同様の方法で、実施例１５の液晶表示装置を作製し、上述した評価を行った。結果を上記表２に示す。【０１３０】［実施例１６］  未延伸シクロオレフィンポリマーフィルム（ＪＳＲ（株）製 商品名：アートンフィルム、Ｒｅ＝２ｎｍ、Ｒｔｈ＝５ｎｍ）支持体上に、液晶層形成用組成物１を用いて液晶層を形成した。このフィルムを第二光学補償層として用い、液晶層側にポリビニルアルコール系偏光子をＰＶＡ（（株）クラレ製、ＰＶＡ−１１７Ｈ）３％水溶液で貼合することにより、保護フィルム１、偏光子、液晶層、および、未延伸シクロオレフィンポリマーフィルムの順に積層した、第二偏光板を作製した。  上記第二偏光板を用いて、液晶セルの種類、第一光学補償層ａのＲｅ（５５０）およびＲｔｈ（５５０）、並びに、第一光学補償層ｂのＲｅ（５５０）およびＲｔｈ（５５０）を上記表２に示すように変更した以外は、実施例１と同様の方法で、実施例１６の液晶表示装置を作製し、上述した評価を行った。結果���上記表２に示す。【０１３１】［実施例１７］  未延伸シクロオレフィンポリマーフィルム（ＪＳＲ（株）製 商品名：アートンフィルム、Ｒｅ＝２ｎｍ、Ｒｔｈ＝５ｎｍ）支持体上に、液晶層形成用組成物３を用いて液晶層を形成した。このフィルムを第二光学補償層として用いた以外は、実施例１６と同様の方法で、実施例１７の液晶表示装置を作製し、評価を行った。結果を上記表２に示す。【０１３２】［実施例１８］  第一光学補償層を特開２００６−７２３０９号公報に記載の方法で作製し、遅相軸が偏光子の吸収軸と平行になるように貼り合わせた以外は、実施例１７と同様の方法で、実施例１８の液晶表示装置を作製した。結果を上記表２に示す。【０１３３】  上記実施例１〜１８について、下記に記載の方法で偏光子と光学補償層を接着した場合も、良好な接着性が得られ、前述のＰＶＡ３％水溶液で接着した場合と同様の表示性能が得られた。（接着剤の調製）  下記化合物を記載の比率で混合し、接着剤液Ａを作製した。  アロニックスＭ−２２０（東亞合成株式会社製）：２０質量部  ４−ヒドロキシブチルアクリレート（日本化成株式会社製）：４０質量部  アクリル酸−２−エチルヘキシル（三菱化学株式会社製）：４０質量部  Ｉｒｇａｃｕｒｅ９０７（ＢＡＳＦ製）：１．５質量部  ＫＡＹＡＣＵＲＥ ＤＥＴＸ−Ｓ（日本化薬株式会社製）：０．５質量部【０１３４】  光学補償層の偏光子貼合面を放電量１５０Ｗ・ｍｉｎ／ｍ２でコロナ処理してから、上記接着剤を、厚み０．５μｍになるように塗設した。その後、接着剤塗布面を偏光子と貼り合わせ、大気雰囲気下４０℃にて光学フィルムの基材側から紫外線を３００ｍＪ／ｃｍ２照射した。その後、６０℃で３分間乾燥した。なお、第一光学補償層ｂおよび第二光学補償層の液晶層の硬化条件は大気雰囲気下で４０℃にて紫外線を３００ｍＪ／ｃｍ２照射した。
【符号の説明】
【０１３５】１      第二偏光子の外側保護フィルム２      第二偏光子３      第二偏光子の吸収軸４      第二光学補償層５      液晶セルの上側基板６      液晶性分子（液晶層）７      液晶セルの下側基板８      第一光学補償層ａ９      第一光学補償層ａの遅相軸１０    第一光学補償層ｂ１１    第一偏光子１２    第一偏光子の吸収軸１３    第一偏光子の外側保護フィルム１４    バックライトユニット１５    第一光学補償層１６    第二偏光板１７    第一偏光板
【図１】
2019017483.tif 000023
【国際調査報告】
2019017483.tif 000024
2019017483.tif 000025